(57)【要約】【課題】水の排除下に貯蔵可能であり、水が加わると室温で架橋してエラストマーを形成する、オキサルジアニリドおよび塩基性窒素を有するケイ素化合物を含む有機ケイ素化合物をベースとする架橋性材料、その製造方法ならびに該材料から製造された成形体を提供する。【解決手段】架橋性材料は、（Ａ）式Ａ−［（ＣＲ12）b−ＳｉＲa（ＯＲ2）3-a］x（Ｉ）の化合物、（Ｂ）塩基性窒素を有する有機ケイ素化合物および（Ｃ）式Ｒ3−ＮＨ−Ｃ（＝Ｏ）−Ｃ（＝Ｏ）−ＮＨ−Ｒ3（ＩＩ）［式中、Ｒ3は、同じであっても異なっていてもよく、かつ置換されていてもよい一価のフェニル基を表す］のオキサルジアニリドを含有する。【効果】本発明による材料は、容易に製造することができ、極めて高い貯蔵安定性により優れている。また、該材料から製造される成形体は、ＵＶ抵抗性かつ黄変抵抗性であり、高価で透明な製品を製造することができる。【選択図】なし【特許請求の範囲】
【請求項１】
（Ａ）式
Ａ−［（ＣＲ12）b−ＳｉＲa（ＯＲ2）3-a］x          （Ｉ）
［式中、
Ａは、窒素、リン、酸素、硫黄、炭素またはカルボニル基を介して結合しているｘ価のポリマー基を表し、
Ｒは、同じであっても異なっていてもよく、かつ置換されていてもよい一価の炭化水素基を表し、
Ｒ1は、同じであっても異なっていてもよく、かつ水素原子を表すか、または置換されていてもよい一価の炭化水素基を表し、該基は窒素、リン、酸素、硫黄またはカルボニル基を介して炭素原子に結合していてもよく、
Ｒ2は、同じであっても異なっていてもよく、かつ水素原子を表すか、または置換されていてもよい一価の炭化水素基を表し、
ｘは、１〜１０の整数であり、
ａは、０、１または２であり、かつ
ｂは、１〜１０の整数である］の化合物、
（Ｂ）塩基性窒素を有する有機ケイ素化合物および
（Ｃ）式
Ｒ3−ＮＨ−Ｃ（＝Ｏ）−Ｃ（＝Ｏ）−ＮＨ−Ｒ3          （ＩＩ）
［式中、
Ｒ3は、同じであっても異なっていてもよく、かつ置換されていてもよい一価のフェニル基を表す］のオキサルジアニリド
を含有する架橋性材料。
【請求項２】
基Ａが、−Ｏ−Ｃ（＝Ｏ）−ＮＨ−、−Ｃ（＝Ｏ）−Ｏ−、−Ｏ−Ｃ（＝Ｏ）−Ｏ−、−Ｏ−、−Ｏ−ＣＨ2−Ｃ（ＯＨ）Ｈ−ＣＨ2−ＮＲ′−、−Ｏ−ＣＨ2−Ｃ（ＯＨ）Ｈ−ＣＨ2−Ｓ−、−Ｏ−ＣＨ2−Ｃ（ＯＨ）Ｈ−ＣＨ2−Ｃ（＝Ｏ）−または−Ｏ−ＣＨ2−Ｃ（ＯＨ）Ｈ−ＣＨ2−Ｏ−を介して、基−［（ＣＲ12）b−ＳｉＲa（ＯＲ2）3-a］（式中、Ｒ′は、同じであっても異なっていてもよく、かつ水素原子を表すか、または置換されていてもよい一価の炭化水素基を表す）に結合しているポリオキシアルキレン基およびポリアクリレート基であることを特徴とする、請求項１記載の架橋性材料。
【請求項３】
基Ａが、−Ｏ−Ｃ（＝Ｏ）−ＮＨ−、−Ｃ（＝Ｏ）−Ｏ−、−Ｏ−Ｃ（＝Ｏ）−Ｏ−、−Ｏ−、−Ｏ−ＣＨ2−Ｃ（ＯＨ）Ｈ−ＣＨ2−ＮＲ′−、−Ｏ−ＣＨ2−Ｃ（ＯＨ）Ｈ−ＣＨ2−Ｓ−、−Ｏ−ＣＨ2−Ｃ（ＯＨ）Ｈ−ＣＨ2−Ｃ（＝Ｏ）−または−Ｏ−ＣＨ2−Ｃ（ＯＨ）Ｈ−ＣＨ2−Ｏ−を介して、基−［（ＣＲ12）b−ＳｉＲa（ＯＲ2）3-a］（式中、Ｒ′は、同じであっても異なっていてもよく、かつ水素原子を表すか、または置換されていてもよい一価の炭化水素基を表す）に結合しているポリオキシアルキレン基であることを特徴とする、請求項１または２記載の架橋性材料。
【請求項４】
基Ａが、式
−ＮＲ10−Ｃ（＝Ｏ）−          （Ｖ）
［式中、
Ｒ10は、同じであっても異なっていてもよく、かつ水素原子を表すか、または置換されていてもよい一価の炭化水素基を表す］の単位を有していることを特徴とする、請求項１から３までのいずれか１項記載の架橋性材料。
【請求項５】
成分（Ｂ）が、式
Ｒ12kＤlＳｉ（ＯＲ13）mＯ(4-k-l-m)/2          （ＶＩ）
［式中、
Ｒ12は、同じであっても異なっていてもよく、かつ塩基性窒素を含んでいない、置換されていてもよい一価のＳｉＣ結合有機基を表し、
Ｒ13は、同じであっても異なっていてもよく、かつ水素原子を表すか、または置換されていてもよい炭化水素基を表し、
Ｄは、同じであっても異なっていてもよく、かつ塩基性窒素を有する一価のＳｉ結合基を表し、
ｋは、０、１、２または３であり、
ｌは、０、１、２、３または４であり、かつ
ｍは、０、１、２または３であり、
ただしその際、ｋ＋ｌ＋ｍの合計は、４以下であり、かつ１分子あたり少なくとも１の基Ｄが存在している］の単位を有する有機ケイ素化合物であることを特徴とする、請求項１から４までのいずれか１項記載の架橋性材料。
【請求項６】
成分（Ｂ）が、成分（Ａ）１００質量部に対して、０．００１〜１０質量部の量で含有されていることを特徴とする、請求項１から５までのいずれか１項記載の架橋性材料。
【請求項７】
基Ｒ3が、フェニル基、アルキルフェニル基、アルコキシフェニル基またはアルキル（アルコキシ）フェニル基であり、その際、アルキル基およびアルコキシ基はフェニル環の任意の箇所に結合していることを特徴とする、請求項１から６までのいずれか１項記載の架橋性材料。
【請求項８】
成分（Ｃ）が、成分（Ａ）１００質量部に対して、０．０１〜１０質量部の量で含有されていることを特徴とする、請求項１から７までのいずれか１項記載の架橋性材料。
【請求項９】
（Ａ）式（Ｉ）の化合物、
（Ｂ）塩基性窒素を有する、式（ＶＩ）の単位を有する有機ケイ素化合物、
（Ｃ）式（ＩＩ）のオキサルジアニリド、
（Ｄ）架橋剤、
場合により
（Ｅ）可塑剤、
場合により
（Ｆ）充填剤、
場合により
（Ｇ）カップリング剤、
場合により
（Ｈ）有機溶剤、
場合により
（Ｋ）触媒および
場合により
（Ｌ）添加剤
を使用して製造することができる、請求項１から８までのいずれか１項記載の架橋性材料。
【請求項１０】
請求項１から９までのいずれか１項記載の材料を架橋することによって製造される成形体。
【発明の詳細な説明】
【技術分野】
【０００１】
本発明は、水の排除下に貯蔵可能であり、水が加わると室温で架橋してエラストマーを形成する、オキサルジアニリドおよび塩基性窒素を有するケイ素化合物を含む有機ケイ素化合物をベースとする架橋性材料、その製造方法ならびに該材料から製造された成形体に関する。
【背景技術】
【０００２】
水の排除下に貯蔵可能であり、水が加わると室温で加硫してエラストマーを形成する一成分シーラントは公知である。これらの製品は、たとえば建築産業において大量に使用されている。該混合物のベースは、シリル基を末端基とするポリマーであり、これらは反応性の置換基、たとえばＯＨ基または加水分解可能な基、たとえばアルコキシ基を有している。
【０００３】
特に透明な材料では、下地、たとえばプラスチックまたは金属への良好な付着性を同時に有する無色の製品を製造することは困難である。たとえばＵＳ−Ｂ２  ７，２１１，６１６号およびＵＳ−Ａ１  ２００３／０１５３６７１号には、ＵＶ吸収剤としてのベンゾトリアゾールおよび添加剤としてのアミノシランが記載されている。しかし、これらの材料は容易に黄変するか、もしくはその製造後にすでに黄色い。ＥＰ−Ａ１  １８７３２０８号では、ベンゾフェノール、ベンゾトリアゾール、サリチレート、置換されたトリル化合物および金属キレートがＵＶ吸収剤として言及されており、有利にはアミノシランは添加されない。これらの材料は、プラスチックおよび金属上で不十分な付着性が達成されるにすぎないという欠点を有する。アミノシランが添加される場合には、遅くとも該材料の貯蔵の間に黄変が生じる。
【０００４】
オキサルジアニリド自体は、すでに以前から公知であり、かつＵＶ保護剤として水性ポリウレタン分散液、水性ポリカルバミド、ビニルポリマー、たとえばポリアクリロニトリル、ポリスチレン、ポリ酢酸ビニル、ポリ塩化ビニルまたはポリメタクリル酸ビニル中で使用されている。
【先行技術文献】
【特許文献】
【０００５】
【特許文献１】ＵＳ−Ｂ２  ７，２１１，６１６号
【特許文献２】ＵＳ−Ａ１  ２００３／０１５３６７１号
【特許文献３】ＥＰ−Ａ１  １８７３２０８号
【発明の概要】
【発明が解決しようとする課題】
【０００６】
本発明の課題は、新規の有機ケイ素化合物をベースとする架橋性材料、その製造方法ならびに該材料から製造された成形体を提供することである。
【課題を解決するための手段】
【０００７】
上記課題は本発明により、
（Ａ）式
Ａ−［（ＣＲ12）b−ＳｉＲa（ＯＲ2）3-a］x          （Ｉ）
［式中、
Ａは、窒素、リン、酸素、硫黄、炭素またはカルボニル基を介して結合しているｘ価のポリマー基を表し、
Ｒは、同じであっても異なっていてもよく、かつ置換されていてもよい一価の炭化水素基を表し、
Ｒ1は、同じであっても異なっていてもよく、かつ水素原子を表すか、または置換されていてもよい一価の炭化水素基を表し、該基は窒素、リン、酸素、硫黄またはカルボニル基を介して炭素原子に結合していてもよく、
Ｒ2は、同じであっても異なっていてもよく、かつ水素原子を表すか、または置換されていてもよい一価の炭化水素基を表し、
ｘは、１〜１０、有利には１、２または３、特に有利には１または２の整数を表し、
ａは、０、１または２、有利には０または１であり、かつ
ｂは、１〜１０、有利には１、２、３または４、特に有利には１、２または３の整数である］の化合物、
（Ｂ）塩基性窒素を有する有機ケイ素化合物および
（Ｃ）式
Ｒ3−ＮＨ−Ｃ（＝Ｏ）−Ｃ（＝Ｏ）−ＮＨ−Ｒ3          （ＩＩ）
［式中、
Ｒ3は、同じであっても異なっていてもよく、かつ置換されていてもよい一価のフェニル基を表す］のオキサルジアニリド
を含有する架橋性材料により解決された。
【０００８】
有利には式（Ｉ）の化合物（Ａ）は、そのつど数平均分子量２０００ｇ／モル〜１０００００ｇ／モル、特に有利には５０００ｇ／モル〜５００００ｇ／モルを有する。
【０００９】
有利には基Ｒは、１〜１８個の炭素原子を有する、置換されていてもよい一価の炭化水素基であり、特に有利にはアルキル基、ビニル基、３，３，３−トリフルオロプロプ−１−イル基およびフェニル基であり、特にメチル基である。
【００１０】
基Ｒの例は、アルキル基、たとえばメチル基、エチル基、ｎ−プロピル基、イソ−プロピル基、１−ｎ−ブチル基、２−ｎ−ブチル基、イソ−ブチル基、ｔ−ブチル基、ｎ−ペンチル基、イソ−ペンチル基、ネオ−ペンチル基、ｔ−ペンチル基、ヘキシル基、たとえばｎ−ヘキシル基、ヘプチル基、たとえばｎ−ヘプチル基、オクチル基、たとえばｎ−オクチル基、イソ−オクチル基および２，２，４−トリメチルペンチル基、ノニル基、たとえばｎ−ノニル基、デシル基、たとえばｎ−デシル基、ドデシル基、たとえばｎ−ドデシル基、オクタデシル基、たとえばｎ−オクタデシル基、シクロアルキル基、たとえばシクロペンチル基、シクロヘキシル基、シクロヘプチル基およびメチルシクロヘキシル基、アルケニル基、たとえばビニル基、１−プロペニル基および２−プロペニル基、アリール基、たとえばフェニル基、ナフチル基、アントリル基およびフェナントリル基、アルカリール基、たとえばｏ−トリル基、ｍ−トリル基、ｐ−トリル基、キシリル基およびエチルフェニル基、およびアラルキル基、たとえばベンジル基、α−フェニルエチル基およびβ−フェニルエチル基である。
【００１１】
置換された基Ｒの例は、ハロゲンアルキル基、たとえば３，３，３−トリフルオロ−ｎ−プロピル基、２，２，２，２′，２′，２′−ヘキサフルオロイソプロピル基およびヘプタフルオロイソプロピル基、ハロゲンアリール基、たとえばｏ−クロロフェニル基、ｍ−クロロフェニル基およびｐ−クロロフェニル基、および２−メトキシエチル基、２−メトキシプロピル基ならびに２−（２−メトキシエトキシ）エチル基である。
【００１２】
基Ｒ1の例は、水素原子、Ｒに関して記載した基、ならびに窒素、リン、酸素、硫黄、炭素またはカルボニル基を介して炭素原子に結合している、置換されていてもよい炭化水素基である。
【００１３】
有利には基Ｒ1は、水素原子であるか、１〜２０個の炭素原子を有する炭化水素基であり、特に水素原子である。
【００１４】
基Ａは有利には、ポリマー鎖として、ポリオキシアルキレン、たとえばポリオキシエチレン、ポリオキシプロピレン、ポリオキシブチレン、ポリオキシテトラメチレン、ポリオキシエチレン−ポリオキシプロピレン−コポリマーおよびポリオキシプロピレン−ポリオキシブチレン−コポリマー、炭化水素ポリマー、たとえばポリイソブチレンおよびポリイソブチレンとイソプレンとのコポリマー、ポリクロロプレン、ポリイソプレン、ポリウレタン、ポリエステル、ポリアミド、ポリアクリレート、ポリメタクリレート、ビニルポリマーおよびポリカーボネートを有し、かつ
2010090381.tif 000002
を介して、基−［（ＣＲ12）b−ＳｉＲa（ＯＲ2）3-a］（式中、Ｒ′は、同じであっても異なっていてもよく、かつ水素原子を表すか、またはＲに関して記載したものを表す）に結合している有機ポリマー基である。
【００１５】
特に有利には、基Ａは、−Ｏ−Ｃ（＝Ｏ）−ＮＨ−、−Ｃ（＝Ｏ）−Ｏ−、−Ｏ−Ｃ（＝Ｏ）−Ｏ−、−Ｏ−、−Ｏ−ＣＨ2−Ｃ（ＯＨ）Ｈ−ＣＨ2−ＮＲ′−、−Ｏ−ＣＨ2−Ｃ（ＯＨ）Ｈ−ＣＨ2−Ｓ−、−Ｏ−ＣＨ2−Ｃ（ＯＨ）Ｈ−ＣＨ2−Ｃ（＝Ｏ）−または−Ｏ−ＣＨ2−Ｃ（ＯＨ）Ｈ−ＣＨ2−Ｏ−を介して、基−［（ＣＲ12）b−ＳｉＲa（ＯＲ2）3-a］（式中、Ｒ′は、同じであっても異なっていてもよく、かつ水素原子を表すか、またはＲに関して記載したものを表す）に結合しているポリオキシアルキレン基およびポリアクリレート基であり、特にポリオキシアルキレン基である。
【００１６】
基Ａが、ポリオキシアルキレン基Ａ１である場合、該基は有利には式
−Ｒ7−Ｏ−          （ＩＩＩ）
［式中、
Ｒ7は、同じであっても異なっていてもよく、かつ１〜１２個の炭素原子を有する、線状または分枝鎖状であってもよく、置換されていてもよい二価の基を表す］の繰り返し単位を有する。
【００１７】
ポリオキシアルキレン基Ａ１は、そのつど繰返単位の総数に対して、式（ＩＩＩ）の繰返単位を有利には少なくとも５０％、特に有利には少なくとも７０％有する。
【００１８】
式（ＩＩＩ）の繰返単位に加えて、基Ａ１は更に別の単位、たとえばアミド単位、尿素単位、ウレタン単位、チオウレタン単位、アルキレン単位、アリーレン単位、エステル単位、カーボネート単位、イミド単位またはイミン単位を有していてもよい。
【００１９】
基Ｒ7の例は、−ＣＨ2−、−ＣＨ2−ＣＨ2−、−ＣＨ2−ＣＨ（ＣＨ3）−、−ＣＨ2−ＣＨ2−ＣＨ2−、−ＣＨ2−ＣＨ（−ＣＨ2−ＣＨ3）−、−ＣＨ（ＣＨ3）−ＣＨ（ＣＨ3）−、−ＣＨ2−ＣＨ2−ＣＨ2−ＣＨ2−および−ＣＨ2−Ｃ（ＣＨ3）2−である。
【００２０】
有利には基Ｒ7は、１〜４個の炭素原子を有する、置換されていてもよい二価の炭化水素基であり、特に有利には１〜４個の炭素原子を有する二価の炭化水素基、とりわけ有利には−ＣＨ2−ＣＨ2−および−ＣＨ2−ＣＨ（ＣＨ3）−、ことには−ＣＨ2−ＣＨ（ＣＨ3）である。
【００２１】
基Ａが、ポリアクリレート基Ａ２である場合、該基は有利には式
−ＣＨ2−Ｃ（Ｒ8）（ＣＯＯＲ9）−          （ＩＶ）
［式中、
Ｒ8は、同じであっても異なっていてもよく、かつ水素原子またはメチル基を表し、かつ
Ｒ9は、同じであっても異なっていてもよく、かつ置換されていてもよい一価の炭化水素基を表す］の繰返単位を有する。
【００２２】
基Ａ２は、そのつど繰返単位の総数に対して式（ＩＶ）の繰返単位を有利には少なくとも５０％、特に有利には少なくとも７０％有する。
【００２３】
式（ＩＶ）の繰返単位に加えて、基Ａ２は、更に別の基、たとえばスチレン単位、ペルフルオロエチレン単位、マレイン酸単位またはこれらのモノエステルもしくはジエステル、またはこれらの誘導体、たとえばマレイミド、フマル酸単位またはこれらのモノエステルもしくはジエステル、ニトリル単位、ビニルエステル単位、たとえばビニルアセテート単位またはビニルラウレート単位、アルケン単位、たとえばエチレン単位、プロピレン単位またはオクチレン単位、共役ジエン単位、たとえばブタジエン単位またはイソプレン単位、塩化ビニル単位、塩化ビニリデン単位、塩化アリル単位またはアリルアルコール単位を有していてもよい。ポリマー化学において慣用されている用語に従って、これらの単位は部分的に重合法において使用されるモノマーに従って挙げられているが、これは当業者に公知である。
【００２４】
基Ｒ9の例は、基Ｒに関して記載した例である。
【００２５】
有利には基Ｒ9は、１〜３０個の炭素原子を有する、特に有利には１〜２０個の炭素原子を有する、置換されていてもよい炭化水素基である。
【００２６】
式（ＩＶ）の繰り返し単位の例は、
2010090381.tif 000003
【００２７】
2010090381.tif 000004
であり、その際、Ｐｈは、フェニル基であり、ＣｙｃｌｏＨｅｘｙｌは、シクロヘキシル基であり、かつＧｌｙｃｉｄｙｌは、グリシジル基であり、かつｘ′は、１〜１０の数である。
【００２８】
式（ＩＶ）の繰返単位として
2010090381.tif 000005
が特に有利であり、その際、ＣｙｃｌｏＨｅｘｙｌは、シクロヘキシル基である。
【００２９】
有利には基Ａ、特に有利にはポリオキシアルキレン基Ａ１は、式
−ＮＲ10−Ｃ（＝Ｏ）−          （Ｖ）
［その際、
Ｒ10は、同じであっても異なっていてもよく、かつ水素原子を表すか、または置換されていてもよい一価の炭化水素基を表す］の単位を有する。
【００３０】
基Ｒ10の例は、水素原子であるか、基Ｒに関して記載した例である。
【００３１】
有利には、基Ｒ10は、水素原子であるか、または１〜１２個の炭素原子を有する、置換されていてもよい炭化水素基であり、特に有利には水素原子であるか、または１〜６個の炭素原子を有する炭化水素基である。
【００３２】
基Ｒ2の例は、水素原子であるか、または基Ｒに関して記載した例である。
【００３３】
有利には基Ｒ2は、水素原子であるか、または１〜１２個の炭素原子を有するアルキル基、特に有利には１〜４個の炭素原子を有するアルキル基、ことにはメチル基およびエチル基である。
【００３４】
成分（Ａ）の例は、トリス−（オルガニルオキシ）シリルアルキル基またはビス−（オルガニルオキシ）−メチル−シリルアルキル基を有する有機ポリマー、たとえばポリアクリレート、ビニルポリマー、ポリウレタンおよびポリグリコールであり、これらは線状であっても分枝鎖状であってもよい。これらのポリマーの製造は、公知の方法により、たとえば付加反応、たとえばヒドロシリル化、マイケル付加反応、ディールス・アルダー付加反応、エポキシドへの、もしくは活性な水素を有する反応性の基、たとえばアミン、アミド、ヒドロキシル基もしくはメルカプト基へのイソシアネートの付加反応、活性な水素を有する反応性の基、たとえばアミン、カルボニル基、フェノールまたはメルカプト基へのエポキシドの付加反応、ならびにカルボニル基へのアジリジンの付加反応、ビニルポリマーへのビニルシランのグラフト、またはビニルシランおよび／またはメタクリルオキシプロピルシランおよび／またはメタクリルオキシメチルシランと、有機二重結合を有するモノマーとの共重合により行うことができ、その際、ニトロキシル制御されたＣＦＲＰ法、ＡＴＲＰ法またはＲＡＦＴ法による制御された遊離基重合を適用することにより、狭い分子量分布を有するポリマーを製造することができ、該ポリマーは重合する基にシリル基を有している。これらの製造法は場合により相互に組み合わせることができる。
【００３５】
あるいはまた成分（Ａ）として、たとえばＥＰ−Ｂ１  １３７０６０２に記載されているようなシロキサンブロックと有機ポリマーとからなるコポリマーを使用することもでき、その開示内容を本願の開示内容とする。
【００３６】
本発明により使用されるポリマー（Ａ）は、ホモポリマーであってもコポリマーであってもよく、これらはそのつど線状もしくは分枝鎖状であってもよい。この場合、成分（Ａ）は、基−［（ＣＲ12）b−ＳｉＲa（ＯＲ2）3-a］を、ポリマーの任意の箇所に、たとえば鎖中および／または末端に有していてよい。
【００３７】
本発明により使用される成分（Ａ）は、そのつど２５℃で、有利には１００〜１００００００ｍＰａｓ、特に有利には１０００〜３５００００ｍＰａｓの粘度を有する。
【００３８】
成分（Ａ）は、市販の製品であるか、もしくは化学において慣用の方法で製造することができる。
【００３９】
有利には成分（Ｂ）は、式
Ｒ12kＤlＳｉ（ＯＲ13）mＯ(4-k-l-m)/2          （ＶＩ）
［式中、
Ｒ12は、同じであっても異なっていてもよく、かつ塩基性窒素を含んでいない、置換されていてもよい一価のＳｉＣ結合有機基を表し、
Ｒ13は、同じであっても異なっていてもよく、かつ水素原子を表すか、または置換されていてもよい炭化水素基を表し、
Ｄは、同じであっても異なっていてもよく、かつ塩基性窒素を有する一価のＳｉ結合基を表し、
ｋは、０、１、２または３であり、
ｌは、０、１、２、３または４であり、かつ
ｍは、０、１、２または３であり、
ただしその際、ｋ＋ｌ＋ｍの合計は、４以下であり、かつ１分子あたり少なくとも１の基Ｄが存在している］の単位を有する有機ケイ素化合物である。
【００４０】
基Ｒ12の例は、Ｒに関して記載した例である。
【００４１】
基Ｒ12は、有利には１〜１８個の炭素原子を有する炭化水素基であり、その際、メチル基、エチル基およびｎ−プロピル基は特に有利であり、特にメチル基である。
【００４２】
置換されていてもよい炭化水素基Ｒ13の例は、基Ｒ2に関して記載した例である。
【００４３】
基Ｒ13は、有利には水素原子であるか、または１〜１８個の炭素原子を有し、窒素および酸素により置換されていてもよい炭化水素基、特に有利には水素原子、および１〜３個の炭素原子を有する炭化水素基であり、特に水素原子、メチル基およびエチル基である。
【００４４】
基Ｄの例は、式Ｈ2Ｎ（ＣＨ2）2−、Ｈ2Ｎ（ＣＨ2）3−、Ｈ2Ｎ（ＣＨ2）2ＮＨ（ＣＨ2）2−、Ｈ2Ｎ（ＣＨ2）2ＮＨ（ＣＨ2）3−、Ｈ2Ｎ（ＣＨ2）2ＮＨ（ＣＨ2）2ＮＨ（ＣＨ2）3−、Ｈ3ＣＮＨ（ＣＨ2）3−、Ｃ2Ｈ5ＮＨ（ＣＨ2）3−、Ｈ3ＣＮＨ（ＣＨ2）2−、Ｃ2Ｈ5ＮＨ（ＣＨ2）2−、Ｈ2Ｎ（ＣＨ2）4−、Ｈ2（ＣＨ2）5−、Ｈ（ＮＨＣＨ2ＣＨ2）3−、Ｃ4Ｈ9ＮＨ（ＣＨ2）2ＮＨ（ＣＨ2）2−、シクロ−Ｃ6Ｈ11ＮＨ（ＣＨ2）3−、シクロ−Ｃ6Ｈ11ＮＨ（ＣＨ2）2−、（ＣＨ3）2Ｎ（ＣＨ2）3−、（ＣＨ3）2Ｎ（ＣＨ2）2−、（Ｃ2Ｈ5）2Ｎ（ＣＨ2）3−、シクロ−Ｃ6Ｈ11ＮＨ−、ＣＨ3ＣＨ2ＣＨ（ＣＨ3）ＮＨ−および（Ｃ2Ｈ5）2Ｎ（ＣＨ2）2−ならびに上記の第一級アミノ基と、第一級アミノ基に対して反応性の二重結合またはエポキシド基を有する化合物との反応生成物である。
【００４５】
有利には基Ｄは、Ｈ2Ｎ（ＣＨ2）3−、Ｈ2Ｎ（ＣＨ2）2ＮＨ（ＣＨ2）3−、Ｈ3ＣＮＨ（ＣＨ2）3−、Ｃ2Ｈ5ＮＨ（ＣＨ2）3−、シクロ−Ｃ6Ｈ11ＮＨ−、ＣＨ3ＣＨ2ＣＨ（ＣＨ3）ＮＨ−およびシクロ−Ｃ6Ｈ11ＮＨ（ＣＨ2）3−基、ならびに上記の第一級アミノ基と、第一級アミノ基に対して反応性の二重結合またはエポキシド基を有する化合物との反応生成物であり、その際、Ｈ2Ｎ（ＣＨ2）3−、Ｈ2Ｎ（ＣＨ2）2ＮＨ（ＣＨ2）3−、Ｈ3ＣＮＨ（ＣＨ2）3−、Ｃ2Ｈ5ＮＨ（ＣＨ2）3−、シクロ−Ｃ6Ｈ11ＮＨ−、ＣＨ3ＣＨ2ＣＨ（ＣＨ3）ＮＨ−およびシクロ−Ｃ6Ｈ11ＮＨ（ＣＨ2）3−基が特に有利であり、特にＨ2Ｎ（ＣＨ2）3−、Ｈ2Ｎ（ＣＨ2）2ＮＨ（ＣＨ2）3−およびシクロ−Ｃ6Ｈ11ＮＨ（ＣＨ2）3−基である。
【００４６】
本発明により使用される有機ケイ素化合物（Ｂ）は、シラン、つまりｋ＋ｌ＋ｍ＝４を有する式（ＶＩ）の化合物であっても、シロキサン、つまりｋ＋ｌ＋ｍ≦３を有する式（ＶＩ）の単位を有する化合物であってもよい。本発明により使用される有機ケイ素化合物が、オルガノポリシロキサンである場合、式（ＶＩ）の単位からなるものが有利である。
【００４７】
式（ＶＩ）の単位を有する有機ケイ素化合物がシランである場合、ｋは有利には０、１または２、特に有利には０または１であり、ｌは有利には１または２であり、特に有利には１であり、かつｍは有利には１、２または３であり、特に有利には２または３であるが、ただし、ｋ＋ｌ＋ｍの合計は４である。
【００４８】
本発明により場合により使用される式（ＶＩ）のシランの例は、
2010090381.tif 000006
ならびにそのつどのこれらの部分加水分解物が特に有利である。
【００４９】
式（ＶＩ）の単位を有する有機ケイ素化合物が、オルガノポリシロキサンである場合、ｋの平均値は、有利には０．５〜２．５であり、特に有利には１．４〜２．０であり、ｌの平均値は有利には０．０１〜１．０であり、特に有利には０．０１〜０．６であり、かつｍの平均値は、有利には０〜２．０であり、特に有利には０〜０．２であるが、ただし、ｋ、ｌおよびｍの合計は、３以下である。
【００５０】
本発明により場合により使用される、式（ＶＩ）の単位を有するシロキサンの例は、
2010090381.tif 000007
【００５１】
2010090381.tif 000008
である。
【００５２】
有利には成分（Ｂ）は、
2010090381.tif 000009
である。
【００５３】
成分（Ｂ）の別の例は、上記の第一級アミノ基を有するシランまたはシロキサンと、第一級アミノ基に対して反応性の二重結合またはエポキシド基を有する化合物との、窒素の塩基性特性の維持下での反応生成物である。反応性二重結合を有する化合物の例は、（３−メタクリルオキシプロピル）−トリメトキシシラン、（３−メタクリルオキシプロピル）−トリエトキシシラン、（メタクリルオキシメチル）−トリメトキシシラン、（メタクリルオキシメチル）−トリエトキシシラン、（メタクリルオキシメチル）−メチルジメトキシシラン、（メタクリルオキシメチル）−メチルジエトキシシラン、アクリロニトリル、１，６−ヘキサンジオール−ジアクリレート、１，６−ヘキサンジイルビス−［オキシ−（２−ヒドロキシ−３，１−プロパンジイル）］ビスアクリレートおよびマレイン酸ジエチルエステルである。エポキシド基を有する化合物の例は、３−グリシドキシプロピル−トリメトキシシラン、３−グリシドキシオキシプロピル−トリメトキシシラン、グリシジル−イソブチルエーテル、エポキシ化大豆油、ｏ−クレシルグリシジルエーテル、トリメチロールプロパントリグリシドエーテル、１，４−ブタンジオール−ジグリシドエーテルである。これらの反応生成物は、そのままで直接に本発明による材料を製造する際に使用することができる。あるいはまた、これらの反応生成物を本発明による材料中で、該材料を製造するための第一級アミノ基を有するシランまたはシロキサンならびに、第一級アミノ基に対して反応性の二重結合またはエポキシド基を有する化合物とを使用することによって、はじめて生じさせることもできる。
【００５４】
成分（Ｂ）は、市販の製品であるか、もしくは化学において慣用の方法により製造することができる。
【００５５】
本発明による材料中は、成分（Ｂ）を、そのつど成分（Ａ）１００質量部に対して、有利には０．００１〜１０質量部、特に有利には０．０１〜５質量部、特に０．０５〜２質量部の量で含有している。
【００５６】
有利には基Ｒ3は、フェニル基、アルキルフェニル基、アルコキシフェニル基またはアルキル（アルコキシ）フェニル基であり、その際、アルキル基およびアルコキシ基は、フェニル環の任意の位置に存在していてよい。
【００５７】
特に有利には基Ｒ3は、フェニル基、アルキルフェニル基、アルコキシフェニル基またはアルキル（アルコキシ）フェニル基であり、その際、アルキル基およびアルコキシ基はそのつど１〜１８個の炭素原子を有しており、かつフェニル環の任意の位置に存在していてよい。
【００５８】
基Ｒ3の例は、フェニル基、２−エチルフェニル基、４−エチルフェニル基、２−エトキシフェニル基、４−エトキシフェニル基、４−イソデシルフェニル基および５−（ｔ−ブチル）−２−エトキシフェニル基である。
【００５９】
有利には本発明により使用される化合物（Ｃ）は、Ｎ−（２−エトキシフェニル）−Ｎ′−（２−エチルフェニル）−エチル−エンジアミド（ＣＡＳ：２３９４９−６６−８）、Ｎ，Ｎ′−ジフェニル−エチレンジアミド（ＣＡＳ６２０−８１−５）、Ｎ−（５−（１，１−ジメチルエチル）−２−エトキシフェニル）−Ｎ′−（２−エチルフェニル）−エチレンジアミド（ＣＡＳ３５００１−５２−６）およびＮ−（２−エトキシ−フェニル）−Ｎ′−（４−イソドデシルフェニル）−エチレンジアミン（ＣＡＳ８２４９３−１４−９）であり、その際、Ｎ−（２−エトキシフェニル）−Ｎ′−（２−エチルフェニル）−エチレンジアミド（ＣＡＳ：２３９４９−６６−８）およびＮ−（２−エトキシフェニル）−Ｎ′−（４−イソドデシルフェニル）−エチレンジアミン（ＣＡＳ８２４９３−１４−９）が特に有利である。
【００６０】
本発明による材料は、成分（Ｃ）を、そのつど成分（Ａ）１００質量部に対して、有利には０．０１〜１０質量部、特に有利には０．０５〜５質量部、特に０．１〜３質量部含有している。
【００６１】
本発明により使用される成分（Ｃ）は、市販の製品であるか、もしくは化学において慣用の方法により製造することができる。
【００６２】
さらに本発明による材料は、従来、架橋性材料中で使用されていた全ての成分、たとえば架橋剤（Ｄ）、可塑剤（Ｅ）、充填剤（Ｆ）、カップリング剤（Ｇ）、有機溶剤（Ｈ）、触媒（Ｋ）および添加剤（Ｌ）を含有していてもよく、その際、（Ｄ）、（Ｅ）および（Ｇ）は成分（Ａ）および（Ｂ）とは異なっている。
【００６３】
本発明による材料中で場合により使用される架橋剤（Ｄ）は、従来公知の、少なくとも２の縮合可能な基を有する任意の架橋剤であってよく、たとえば成分（Ａ）および成分（Ｂ）とは異なる、少なくとも２のオルガニルオキシ基を有するシランおよびシロキサンであってよい。
【００６４】
有利には本発明による材料中で場合により使用される架橋剤（Ｄ）は、シロキサン架橋剤およびシラン架橋剤、たとえばテトラメトキシシラン、テトラエトキシシラン、テトラプロピルシラン、テトラブトキシシラン、メチルトリメトキシシラン、ジメチルジメトキシシラン、メチルトリエトキシシラン、メチルビニルジメトキシシラン、ビニルトリメトキシシラン、ブチルトリメトキシシラン、ビニルトリエトキシシラン、フェニルトリメトキシシラン、ジフェニルジメトキシシラン、フェニルトリエトキシシラン、１，１，１−トリメチル−３−ジメトキシ−３−ビニルジシロキサン、１，１，１−トリメチル−３−エトキシ−３−メトキシ−３−ビニル−ジシロキサン、１，１，１−トリメチル−３−トリメトキシ−ジシロキサン、１，１，１−トリメチル−３−ジエトキシ−３−ビニル−ジシロキサン、１，１，１，５，５，５−ヘキサメチル−３，３−ジメトキシ−トリシロキサン、１，１，１，５，５，５−ヘキサメチル−３，３−ジエトキシ−トリシロキサン、１，１，１，５，５，５−ヘキサメチル−３−エトキシ−３−メトキシ−トリシロキサン、（Ｎ−シクロヘキシルアミノメチル）メチルジエトキシシラン、（Ｎ−シクロヘキシルアミノメチル）メチルジメトキシシラン、（Ｎ−シクロヘキシルアミノメチル）メチルエトキシメトキシシラン、（Ｎ−シクロヘキシルアミノメチル）トリエトキシシラン、（Ｎ−シクロヘキシルアミノメチル）トリメトキシシラン、（Ｎ−フェニルアミノメチル）−メチルジエトキシシラン、（Ｎ−フェニルアミノメチル）トリメトキシシラン、（メタクリルオキシメチル）トリメトキシシラン、（メタクリルオキシメチル）トリエトキシシラン、（メタクリルオキシメチル）メチルジメトキシシラン、（メタクリルオキシメチル）メチルジエトキシシラン、（Ｎ−モルホリノメチル）−トリエトキシシラン、Ｎ−（トリメトキシシリルメチル）−Ｏ−メチル−カルバメート、Ｎ−（メチルジメトキシシリルメチル）−Ｏ−メチル−カルバメート、３−シアノプロピルトリメトキシシラン、３−シアノプロピルトリエトキシシラン、３−（グリシドキシ）プロピルトリエトキシシラン、１，２−ビス（トリメトキシシリル）エタン、１，２−ビス（トリエトキシシリル）エタン、メチルトリアセトキシシラン、エチルトリアセトキシシラン、プロピルトリアセトキシシラン、ジ−ｔ−ブトキシジアセトキシシラン、メチルトリス（メチルエチルケトキシモ）シランおよびビニルトリル（メチルエチルケトキシモ）シラン、テトラキス−（メチルエチルケトキシモ）シラン、ビス（Ｎ−メチルベンズアミド）エトキシ−メチルシラン、メチルトリス−（プロペニルオキシ）シラン、ビニルトリス−（プロペニルオキシ）シラン、ならびにこれらの部分加水分解物であり、これらは場合により共加水分解により、たとえばメチルトリメトキシシランおよびジメチルジメトキシシランの共加水分解により製造することもできる。
【００６５】
特に有利には、架橋剤（Ｄ）は、ビニルトリメトキシシラン、１，１，１−トリメチル−３−ジメトキシ−３−ビニル−ジシロキサン、Ｎ−（トリメトキシシリルメチル）−Ｏ−メチル−カルバメートおよびＮ−（メチルジメトキシシリルメチル）−Ｏ−メチルカルバメートならびにこれらの部分加水分解物である。
【００６６】
本発明による材料中で場合により使用される架橋剤（Ｄ）は、市販の製品であるか、もしくはケイ素化学において公知の方法により製造することができる。
【００６７】
本発明による材料が、架橋剤（Ｄ）を含有している場合、その量は、そのつど成分（Ａ）１００質量部に対して、有利には０．１〜１０質量部、特に有利には０．５〜３質量部である。有利には本発明による材料は架橋剤（Ｄ）を含有している。
【００６８】
本発明による材料中で場合により使用される可塑剤（Ｅ）は、成分（Ａ）、成分（Ｂ）および成分（Ｄ）とは異なる従来公知の任意の可塑剤であってよい。
【００６９】
可塑剤（Ｅ）の例は、室温で液状の、トリメチルシロキシ基により末端がブロックされている、特に２５℃で５０〜１０００ｍＰａｓの範囲の粘度を有するジメチルポリシロキサンであり、ならびに高沸点炭化水素、たとえばパラフィン油、ジアルキルベンゼン、ジアルキルナフタリンまたはナフテン単位およびパラフィン単位からなる鉱油、置換されていてもよいポリグリコール、特にポリプロピレングリコール、高沸点エステル、たとえばフタル酸エステル、クエン酸エステルまたはジカルボン酸のジエステル、液状ポリエステル、ポリアクリレートまたはポリメタクリレートならびにアルキルスルホン酸エステルである。
【００７０】
本発明による材料が、可塑剤（Ｅ）を含有している場合、これはそのつど成分（Ａ）１００質量部に対して、有利には１〜３００質量部、特に有利には１０〜２００質量部、特に２０〜１００質量部の量である。本発明による材料は、有利には可塑剤（Ｅ）を含有している。
【００７１】
本発明による材料中で場合により使用される充填剤（Ｆ）は、従来公知の任意の充填剤であってよい。
【００７２】
充填剤（Ｆ）の例は、非強化充填剤、つまり５０ｍ2／ｇのＢＥＴ表面積を有する充填剤、たとえば石英、ケイソウ土、ケイ酸カルシウム、ケイ酸ジルコニウム、ゼオライト、金属酸化物粉末、たとえば酸化アルミニウム、酸化チタン、酸化鉄もしくは酸化亜鉛もしくはこれらの混合酸化物、硫酸バリウム、炭酸カルシウム、石膏、窒化ケイ素、炭化ケイ素、窒化硼素、ガラス粉末およびプラスチック粉末、たとえばポリアクリロニトリル粉末、強化充填剤、つまり５０ｍ2／ｇより高いＢＥＴ表面積を有する充填剤、たとえば熱分解法により製造されたケイ酸、沈降ケイ酸、沈降白亜、カーボンブラック、たとえばファーネスブラックおよびアセチレンブラックおよびＢＥＴ表面積の高いケイ素−アルミニウム−混合酸化物、中空状の充填剤、たとえばセラミックマイクロ球、たとえば商品名Ｚｅｅｏｓｐｈｅｒｅｓ（登録商標）で３Ｍ  Ｄｅｕｔｓｃｈｌａｎｄ  ＧｍｂＨ（Ｄ−Ｎｅｕｓｓ）から得られるもの、弾性プラスチック球、たとえば商品名ＥＸＰＡＮＣＥＬ（登録商標）でＡＫＺＯ  ＮＯＢＥＬ（Ｅｘｐａｎｃｅｌ  ｉｎ  Ｓｕｎｄｖａｌｌ、スエーデン在）から得られるもの、またはガラス球、繊維状充填剤、たとえばアスベストならびにプラスチック繊維である。前記の充填剤は、たとえばオルガノシランもしくはオルガノシロキサンによる、またはステアリン酸による処理によって、あるいはヒドロキシル基をアルコキシ基へとエーテル化することによって疎水化されていてもよい。
【００７３】
有利には本発明による材料中で場合により使用される充填剤（Ｆ）はほぼ無水である。これはたとえば、充填剤（Ｆ）を低圧で５０℃〜１５００℃の温度に加熱するか、またはマイクロ波により処理することによって行うことができ、その際、これらの方法を任意で組み合わせることも可能である。
【００７４】
場合により使用される充填剤（Ｆ）は、有利に１質量％、特に有利には０．５質量％より低い水分含有率を有する。
【００７５】
場合により使用される充填剤（Ｆ）は、有利には疎水性の熱分解法ケイ酸、二酸化ケイ素および／または酸化アルミニウムにより被覆された、ルチル変態もしくはアナターゼ変態からなる二酸化チタン、カーボンブラック、および沈降もしくは粉砕された炭酸カルシウムであり、特に有利であるのは疎水性の熱分解法ケイ酸および沈降もしくは粉砕された炭酸カルシウムである。
【００７６】
本発明による材料が充填剤（Ｆ）を含有している場合、これはそのつど成分（Ａ）１００質量部に対して有利には１〜３００質量部、特に有利には１〜２００質量部、特に５〜２００質量部の量である。本発明による材料は、有利には充填剤（Ｆ）を含有している。
【００７７】
本発明による材料中で場合により使用されるカップリング剤（Ｇ）は、成分（Ａ）、成分（Ｂ）、成分（Ｄ）および成分（Ｅ）とは異なる、従来公知の任意のカップリング剤であってよい。
【００７８】
本発明による材料中で使用されるカップリング剤（Ｇ）の例は、有機化合物、シランおよび官能基、たとえばエポキシ基、グリシドキシプロピル基、アミノ基、アミド基、メルカプト基、カルボキシル基、無水物基またはメタクリルオキシプロピル基を有するオルガノポリシロキサン、ならびにテトラアルコキシシランおよびＴ基もしくはＱ基を有するシロキサンであり、これらは場合によりアルコキシ基を有していてもよい。しかしすでに別の成分、たとえば成分（Ａ）、（Ｂ）、（Ｄ）または（Ｅ）が前記の官能基を有している場合、カップリング剤（Ｇ）の添加は断念することができる。
【００７９】
本発明による材料が、カップリング剤（Ｇ）を含有している場合、これはそのつど成分（Ａ）１００質量部に対して、有利には０．１〜５０質量部、特に有利には０．５〜２０質量部、ことには１〜１０質量部の量である。本発明による材料は、有利にはカップリング剤（Ｇ）を含有している。
【００８０】
場合により使用される有機溶剤（Ｈ）として、従来公知の全ての有機溶剤を使用することができる。
【００８１】
有機溶剤（Ｈ）の例は、５質量％より低い、特に１質量％より低い含水率を有する有機溶剤、たとえばアルコール、たとえばメタノール、エタノール、イソプロパノール、１，２−プロパンジオール、ケトン、たとえばアセトンまたはシクロヘキサノン、メチルエチルケトキシム、エステル、たとえばブチルアセテート、エチルオレエート、ジエチルアジペート、プロピレンカーボネート、トリエチルホスフェート、グリセリントリアセテートまたはジメチルフタレート、エーテル、たとえばジプロピレングリコールモノメチルエーテル、テトラヒドロフランまたはブトキシエトキシエチルアセテート、アミド、たとえばＮ，Ｎ−ジメチルアセトアミドまたはＮ，Ｎ−ジメチルホルムアミド、スルホキシド、たとえばジメチルスルホキシド、ピロリドン、たとえばＮ−メチル−２−ピロリドンまたはＮ−オクチル−２−ピロリドン、炭化水素、たとえばヘキサン、シクロヘキサン、オクタン、ドデカン、ハロゲン化炭化水素、たとえばトリクロロエタンまたはジフルオロテトラクロロエタン、芳香族化合物、たとえばアルキルナフテンまたはアルキンベンゼンである。
【００８２】
本発明による材料が、有機溶剤（Ｈ）を含有している場合は、そのつど成分（Ａ）１００質量部に対して有利には０．１〜１０質量部、特に有利には０．２〜５質量部、ことには０．５〜２質量部の量である。本発明による材料は有利には有機溶剤（Ｈ）を含有している。
【００８３】
場合により使用される触媒（Ｋ）として、従来公知の全ての縮合触媒を使用することができる。
【００８４】
縮合触媒（Ｋ）の例は、従来公知のチタン化合物、たとえばテトラ−ｔ−ブチル−オルトチタネート、チタン（ＩＶ）−ビス−（エチルアセトアセタト）−ジイソブトキシド、チタン（ＩＶ）−ビス−（エチルアセトアセタト）−ジメトキシド、チタン（ＩＶ）−ビス−（エチルアセトアセタト）−ジエトキシド、チタン（ＩＶ）−ビス−（エチルアセトアセタト）−モノエトキシド−モノメトキシドまたはチタン（ＩＶ）−ビス−（エチルアセトアセタト）−ジイソプロポキシドおよび有機スズ化合物、たとえばジ−ｎ−ブチル−スズジラウレート、ジ−ｎ−ブチルスズジアセテート、ジ−ｎ−ブチルスズオキシド、ジ−ｎ−ブチルスズジネオデカノエート、ジ−ｎ−ブチルスズジアセチルアセトネート、ジ−ｎ−ブチルスズマレエート、ジ−ｎ−オクチルスズジアセテート、ジ−ｎ−オクチルスズジラウレート、ジ−ｎ−オクチルスズオキシド、ジ−ｎ−オクチルスズマレエート、ジ−ｎ−オクチルスズ−ジ（２−エチル）ヘキサノエート、ジ−ｎ−オクチルスズネオデカノエート、ジ−ｎ−オクチルスズイソデカノエートおよびこれらの部分加水分解物およびこれらの化合物または部分加水分解物と、アルコキシシラン、たとえばテトラエトキシシラン、メチルトリエトキシシラン、メチルトリメトキシシラン、プロピルトリメトキシシラン、３−アミノプロピル−トリメトキシシラン、３−アミノプロピル−トリエトキシシラン、２−アミノエチル−３−アミノプロピル−トリメトキシシラン、２−アミノエチル−３−アミノプロピル−トリメトキシシランとの反応生成物またはこれらの縮合生成物または共縮合生成物、エステル、たとえばフタル酸ジイソデシルエステル、フタル酸ジ−ｎ−オクチルエステル、またはフタル酸ジイソデシルエステル、ならびにチタン化合物またはスズ化合物とホスホン酸、ホスフィン酸、ホスホン酸モノエステルまたは燐酸モノエステルもしくはジエステルの混合物または反応生成物である。
【００８５】
更に、縮合触媒（Ｋ）として、ルイス酸、たとえば四塩化チタン、四塩化ケイ素、四フッ化ケイ素、ｔ−ブチルトリクロロゲルマニウム、メチルトリクロロシラン、ジメチルジクロロシラン、三フッ化ホウ素、ならびにこれらとアミン、たとえばエチルアミン、エーテル、たとえばジエチルエーテルまたはアルコール、たとえばメタノール、エタノールまたはイソプロパノールとの付加生成物を使用することもできる。
【００８６】
更に縮合触媒（Ｋ）として、Ｂ−ＯＨ、Ｃ（Ｏ）−ＯＨ、Ｓ（Ｏ）2−ＯＨおよび／またはＰ（Ｏ）−ＯＨ基を有する酸、ならびにＨＦ、ＨＣｌ、ＨＢｒまたはＨＩを使用することもできる。これらの酸の例は、カルボン酸、ホウ酸、ボロン酸、ボリン酸、スルホン酸、燐酸、ホスホン酸およびホスフィン酸またはこれらの縮合生成物または共縮合生成物、ならびにこれらとアルコール、たとえばメタノール、エタノール、イソプロパノール、ｎ−プロパノール、ｔ−ブタノール、ｎ−ブタノール、イソ−ブタノール、シクロヘキサノール、ｎ−オクチルアルコール、ラウリルアルコールとのモノエステル、ジエステルまたはトリエステル、シラノール、たとえばトリメチルシラノール、メチルジメトキシシラノールまたはトリエトキシシラノールとのモノエステル、ジエステルまたはトリエステルである。その例は、ｎ−オクタン酸、ネオデカン酸、オレイン酸、アジピン酸モノエチルエステル、マロン酸モノエチルエステル、ホウ酸モノオクチルエステル、ホウ酸ジイソデシルエステル、ブチルボロン酸、ジブチルボリン酸アミンエチルエステル、オクチルスルホン酸、ドデシルベンゼンスルホン酸、オクチルホスフェート、ジオクチルホスフェート、オクチルホスホン酸、オクチルホスホン酸モノメチルエステル、オクチルホスホン酸モノトリメチルシリルエステル、ラウリルホスホン酸、ビニルホスホン酸およびジイソオクチルホスフィン酸である。
【００８７】
更に、縮合触媒（Ｋ）として、塩基、特に、塩基性窒素またはリンを含有する化合物を使用することもできる。その例は、アミン、ヒドラジン、アミジン、グアニジン、テトラアルキルアンモニウムヒドロキシドまたはテトラアルキルホスホニウムヒドロキシドである。その例は、エチルアミン、ブチルアミン、ラウリルアミン、ジエチルアミン、ジ−ｎ−ブチルアミン、トリエチルアミン、トリイソオクチルアミン、トリオクチルアミン、メチルジオクチルアミン、Ｎ−ジエチルアミノ−３−プロピルアミン、１−ｏ−トリルビグアニド、テトラメチルグアニジン、ブチルグアニジン、１，５−ジアザビシクロ［４．３．０］ノン−オン、１，４−ジアザビシクロ［２．２．２］オクタン、１，８−ジアザビシクロ［５．４．０］ウンデセ−７−エン、１，５，７−トリアザビシクロ［４．４．０］−デセ−５−エン、メチル−１，５，７−トリアザビシクロ−［４．４．０］−デセ−５−エン、テトラブチルアンモニウムヒドロキシドおよびテトラブチルホスホニウムヒドロキシドである。
【００８８】
上記の触媒の共同作用の組み合わせによって、Ｓｉ−ＯＲの加水分解に対する、および／またはＳｉ−ＯＨの縮合反応に対する触媒作用は、Ｓｉ−ＯＨまたはＳｉ−ＯＲによって著しく促進され、ひいては硬化を促進するか、または触媒の量を低減することができる。
【００８９】
可能な共同作用の組み合わせは、酸と塩基、ルイス酸と塩基、および上記のスズ化合物と塩基である。
【００９０】
有利には場合により使用される触媒（Ｋ）は、チタン化合物、有機スズ化合物、有機塩基および有機塩基とＣ（Ｏ）−ＯＨおよび／またはＰ（Ｏ）−ＯＨ基を有する酸であり、その際、有機スズ化合物が特に有利である。
【００９１】
場合により使用される成分（Ｋ）は、市販の製品であるか、もしくは化学において慣用の方法により製造することができる。
【００９２】
本発明による材料は、成分（Ｋ）を、そのつど成分（Ａ）１００質量部に対して、有利には０．０００１〜５質量部、特に有利には０．００１〜３質量部、特に０．００５〜２質量部の量で含有している。本発明による材料は、有利には触媒（Ｋ）を含有している。
【００９３】
本発明による材料中で場合により使用される添加剤（Ｌ）は、従来公知の任意の添加剤であってよい。
【００９４】
添加剤（Ｌ）の例は、顔料、着色剤、香料、酸化防止剤、たとえば立体障害フェノール、たとえば２，６−ジ−ｔ−ブチル−４−メチル−フェノール（ＢＨＴ）、１，６−ヘキサメチレン−ビス−［３−（３，５−ジ−ｔ−ブチル−４−ヒドロキシフェニル）プロピオネート］、２，２′−メチレン−ビス（４−エチル−６−ｔ−ブチルフェノール）、６，６′−ジ−ｔ−ブチル−２，２′−チオジ−ｐ−クレゾール、（２，４，６−トリオキソ−１，３，５−トリアジン−１，３，５（２Ｈ，４Ｈ，６Ｈ）−トリイル）トリエチレン−トリス（３−（３，５−ジ−ｔ−ブチル−４−ヒドロキシフェニル）プロピオネート）、２，４，６−トリス−（３，５−ジ−ｔ−ブチル−４−ヒドロキシベンジル）メシチレン、オクタデシル−３−（３，５−ジ−ｔ−ブチル−４−ヒドロキシフェニル）プロピオネート、Ｎ，Ｎ′−ヘキサン−１，６−ジイルビス［３−（３，５−ジ−ｔ−ブチル−４−ヒドロキシフェニルプロピオンアミド］、１，３，５−トリス（３，５−ジ−ｔ−ブチル−４−ヒドロキシベンジル）−１，３，５−トリアジン−２，４，６−（１Ｈ，３Ｈ，５Ｈ）−トリオン、２−ｔ−ブチル−６−（３−ｔ−ブチル−２−ヒドロキシ−５−メチルベンジル）−４−メチルフェニル−アクリレート、Ｃ7〜Ｃ9−分枝鎖状アルキル−［３−（３，５−ジ−ｔ−ブチル−４−ヒドロキシフェニル）］プロピオネート、チオジエチレン−ビス［３−（３，５−ジ−ｔ−ブチル−４−ヒドロキシフェニル）プロピオネート］、ペンタエリトリトール−テトラキス（３−（３，５−ジ−ｔ−ブチル−４−ヒドロキシフェニル）プロピオネート）、ジエチル［［３，５−ビス（１，１−ジメチレン）−４−ヒドロキシフェニル］メチル］ホスホネート、１，２−ビス（３，５−ジ−ｔ−ブチル−４−ヒドロキシヒドロシンナモイル）ヒドラジン、４，４′−チオビス（２−ｔ−ブチル−５−メチルフェノール）、１，３，５−トリス（４−ｔ−ブチル−３−ヒドロキシ−２，６−ジメチルベンジル）−１，３，５−トリアジン−２，４，６−（１Ｈ，３Ｈ，５Ｈ）−トリオン、ＣＡＳ番号６８６１０−５１−５の立体障害フェノールを有するポリマーおよび２，２′−メチレン−ビス［６−（１−メチルシクロヘキシル）−ｐ−クレゾール］またはビタミンＥ、殺菌剤、たとえばイソチアゾリノン、特にｎ−２−オクチル−２Ｈ−イソチアゾリン−３−オン、ｎ−ブチル−１，２−ベンズイソチアゾリン−３−オンまたは４，５−ジクロロ−２−オクチル−３（２Ｈ）−イソチアゾリン−３−オン、３−ヨード−２−プロピニルブチルカルバメート、チアベンダゾール、カルベンダジム、３−ベンゾ［ｂ］チエン−２−イル−５，６−ジヒドロ−１，４，２−オキサチアジン、４−オキシド、ベンズチオフェン−２−シクロヘキシルカルボキサミド−Ｓ，Ｓ−ジオキシド、２−チアゾール−４−イル−１Ｈ−ベンゾイミダゾール、銀含有担体物質またはナノ銀、トリアゾール誘導体、たとえばテブコナゾールまたは２種類もしくは３種類の作用物質の組み合わせ、電気的な特性に影響を与えるための添加剤、たとえば導電性カーボンブラック、防炎剤、光安定剤、たとえばベンゾトリアゾール誘導体、たとえば２−（５−クロロ−２Ｈ−���ンゾトリアゾール−２−イル）−６−（１，１−ジメチルエチル）−４−メチル−フェノール、２，２′−（１，４−フェニレン）ビス（４Ｈ−３，１−ベンゾキサジン−４−オン）、２−（２Ｈ−ベンゾトリアゾール−２−イル）−６−ドデシル−４−メチルフェノール、２−（２Ｈ−ベンゾトリアゾール−２−イル）−４，６−ビス（１−メチル−１−フェニルエチル）フェノール、２−（２′−ヒドロキシ−３′，５′−ジ−ｔ−アミルフェニル）ベンゾトリアゾール、２−（２′−ヒドロキシフェニル）−ベンゾトリアゾール、２−（２−ヒドロキシ−３−ｓ−ブチル−５−ｔ−ブチルフェニル）−ベンゾトリアゾール、２，２′−メチレン−ビス［６−（２Ｈ−ベンゾトリアゾール−２−イル）−４−（１，１，３，３−テトラメチルブチル）フェノール］、２−（２′−ヒドロキシ−３′，５′−ジ−ｔ−ブチルフェニル）−５−クロロベンゾトリアゾール、２−（２′−ヒドロキシ−５′−メチルフェニル）ベンゾトリアゾール、２−（２Ｈ−ベンゾトリアゾール−２−イル）４−メチル−６−ドデシルフェノール、２，４−ジ−ｔ−ブチル−６（５−クロロベンゾトリアゾール−２−イル）フェノール、２−（２Ｈ−ベンゾトリアゾール−２−イル）−４，６−ジ−ｔ−ペンチルフェノール、ホルムアミジン、たとえばエチル−４−［［（メチルフェニルアミノ）メチレン］アミノ］−ベンゾエート、ナノ金属酸化物、たとえばチタン、鉄および亜鉛のナノ金属酸化物（この場合、チタンの酸化物は、酸化ケイ素および／または酸化アルミニウムにより被覆されている）、ヒドロキシフェニルトリアジン、たとえば２，４−ビス（２，４−ジメチルフェニル）−６−（２−ヒドロキシ−４−イソ−オクチルオキシフェニル）−１，３，５−トリアジン、２−［４−［（２−ヒドロキシ−３−ドデシルオキシプロピル）−オキシ］−２−ヒドロキシフェニル］−４，６−ビス（２，４−ジメチルフェニル）−１，３，５−トリアジン、２−［４，６−ビス（２，４−ジメチルフェニル）−１，３，５−トリアジン−２−イル］−５−｛３−［（２−エチルヘキシル）オキシ］−２−ヒドロキシプロポキシ｝フェノールおよびイソオクチル−２−［４−［４，６−ビス［（１，１′−ビフェニル）−４−イル］−１，３，５−トリアジン−２−イル］−３−ヒドロキシフェノキシ］プロパノエート、たとえばラジカル捕捉剤、たとえば立体障害アミン（ＨＡＬＳ）、たとえばビス（２，２，６，６−テトラメチル−４−ピペリジル）セバケート、１，３，５−トリアジン−２，４，６−トリアミン−Ｎ，Ｎ′−［１，２−エタン−ジイル−ビス［［［４，６−ビス−［ブチル（１，２，２，６，６−ペンタメチル−４−ピペリジニル）アミノ］−１，３，５−トリアジン−２−イル］イミノ］−３，１−プロパンジイル］］、２，２，６，６−テトラメチル−４−ピペリジニル、Ｃ12〜21およびＣ18−不飽和脂肪酸のエステル、ＣＡＳ番号６５４４７−７７−０のポリマーＨＡＬＳ、３−ドデシル−１−（２，２，６，６−テトラメチル−４−ピペリジニル）−２，５−ピロリジンジオン、ポリ［（６−モルホリノ−ｓ−トリアジン−２，４−ジイル）［２，２，６，６−テトラメチル−４−ピペリジル）イミノ］−ヘキ���メチレン［（２，２，６，６−テトラメチル−４−ピペリジル）イミノ］、ポリ［［６−［（１，１，３，３−テトラメチル−ブチル）アミノ］−１，３，５−トリアジン−２，４−ジイル］［（２，２，６，６−テトラメチル−４−ピペリジニル）イミノ］−１，６−ヘキサンジイル［（２，２，６，６−テトラメチル−４−ピペリジニル）イミノ］］、メチル−１，２，２，６，６−ペンタメチル−４−ピペリジルセバケート、ビス（１，２，２，６，６−ペンタメチル−４−ピペリジル）セバケート、ビス（２，２，６，６−テトラメチル−４−ピペリジル）セバケート、Ｎ，Ｎ−ジフェニル−ｐ−フェニレンジアミン、１−エチル−２，２，６，６−テトラメチル−４−ピペリジル−スクシネート−ポリエステル、ビス（２，２，６，６−テトラメチル−１−オクチルオキシ−４−ピペリジル）セバケートおよびＣＡＳ番号１９２２６８−６４−７のポリマーＨＡＬＳ、被膜形成時間を延長するための添加剤、たとえばＳｉＣ結合メルカプトアルキル基を有するシラン、セル形成剤、たとえばアゾジカルボンアミド、熱安定性、たとえばトリイソデシルホスフィット、トリス（ノニルフェニル）ホスファイトまたはジイソデシルフェニルホスフィット、いわゆるスカベンジャー、たとえばＳｉ−Ｎ含有シラザンまたはシリルアミドおよびチキソトロープ剤、たとえばアミドワックスまたは水素化ひまし油である。
【００９５】
本発明による材料が添加剤（Ｌ）を含有している場合、これは有利には顔料、着色剤、酸化防止剤、殺菌剤、ラジカル捕捉剤およびチキソトロープ剤であり、特に有利には顔料、殺菌剤、ラジカル捕捉剤およびチキソトロープ剤である。
【００９６】
本発明による材料が添加剤（Ｌ）を含有している場合、そのつど成分（Ａ）１００質量部に対して有利には０．０１〜２０質量部、特に有利には０．０５〜１０質量部、特に０．１〜５質量部の量である。本発明による材料は有利には添加剤（Ｌ）を含有している。
【００９７】
特に有利には、本発明による材料は、
（Ａ）式（Ｉ）の化合物、
（Ｂ）塩基性窒素を有する、式（ＶＩ）の単位を有する有機ケイ素化合物、
（Ｃ）式（ＩＩ）のオキサルジアニリド、
（Ｄ）架橋剤、
場合により
（Ｅ）可塑剤、
場合により
（Ｆ）充填剤、
場合により
（Ｇ）カップリング剤、
場合により
（Ｈ）有機溶剤、
場合により
（Ｋ）触媒および
場合により
（Ｌ）添加剤
を使用して製造することができる。
【００９８】
特に本発明による材料は、成分（Ａ）〜（Ｌ）以外に、別の成分を含有していない。
【００９９】
本発明による材料は、有利には高粘性ないしペースト状の材料である。
【０１００】
本発明による材料を調製するために、全ての成分を任意の順序で相互に混合することができる。この混合は、室温および周囲圧力で、つまり約９００〜１１００ｈＰａで行うことができる。あるいはまた所望の場合には、この混合は、比較的高い温度で、たとえば３５〜１３５℃の範囲の温度で行うことができる。更に、断続的にまたは連続的に減圧下で、たとえば３０〜５００ｈＰａの絶対圧で混合して揮発性化合物および／または空気を除去することも可能である。
【０１０１】
より良好な分散のために、特に添加量が少ない場合、もしくは固体の場合には、個々の成分を液体、たとえば架橋剤（Ｄ）、可塑剤（Ｅ）または有機溶剤（Ｈ）により希釈するか、もしくは溶解することが有利な場合もある。あるいはまた、特に固体の場合には、液体中に、場合により適切な充填剤および粉砕助剤、たとえば硫酸バリウム、熱分解法により製造されたケイ酸または炭酸カルシウムを添加して分散させることもできる。液体として、分散すべき固体がその中で溶解しないか、または完全には溶解しない全ての液体が適切である。このような液体の例は、成分（Ｄ）、（Ｅ）および有機溶剤（Ｈ）である。分散液は適切な装置、たとえばボールミルおよび／または３本ロール練り機を用いて、製造することができる。分散液中で分散すべき固体の平均粒径は、有利には０．１〜１００μｍの範囲、特に有利には０．５〜５０μｍの範囲である。
【０１０２】
所望の場合には、個々の成分、特に液状の物質を、本発明による材料の製造の際にカプセル封入された形で使用することもできるが、しかしこれは有利ではない。その際に液状の物質は固体の材料により包囲されており、その放出は拡散および／または空中湿分との接触および／または酸素との接触および／または電磁波、たとえばＵＶ線もしくはマイクロ波の作用により、または音波、たとえば超音波により行われる。
【０１０３】
あるいはまた、特に液状の物質の場合、これらを活性の表面に結合させて添加することもできるが、これは有利ではない。このような担体材料は、１０ｍ2／ｇを上回るＢＥＴ表面積を有する物質、たとえば親水性もしくは疎水性表面を有する熱分解法ケイ酸、沈降ケイ酸、被覆されていない、もしくは被覆された（たとえばステアリン酸）表面を有する沈降炭酸カルシウム、カーボンブラック、たとえばファーネスブラックおよびアセチレンブラックおよびＢＥＴ表面積の高いケイ素−アルミニウム混合酸化物、繊維状の充填剤、たとえばアスベスト、ならびにプラスチック繊維、小さい分子が細孔および／または中間層に堆積することができる物質、たとえばアルミナ、たとえばケイ酸アルミニウム、ケイソウ土、ケイ酸カルシウム、ケイ酸ジルコニウム、ゼオライトまたはポリマー担体であり、これは適切な製造法、たとえば懸濁重合により、モノマー、たとえばアクリル酸エステルまたはスチレン、および適切な架橋剤、たとえばジビニルベンゼンまたは脂肪族ジエンから共重合により、ミクロ孔が生じるように製造するか、または不活性材料、たとえばイソパラフィンを添加することによりマクロ孔が生じるように製造することができる。
【０１０４】
有利には個々の成分の本発明による混合は、水を十分に排除して行う。
【０１０５】
本発明による材料の個々の成分は、そのつどこのような成分の１つの種類であっても、このような成分の少なくとも２種類の異なった種類からなる混合物であってもよい。
【０１０６】
本発明による材料の架橋のためには、空気の通常の水分含有率で十分である。本発明による材料の架橋は有利には室温で行う。これは、所望の場合には、室温よりも高いか、もしくは低い温度で、たとえば−５℃〜１５℃で、または３０℃〜５０℃で行うか、かつ／または空気の通常の水分含有率で水の濃度を高めながら実施することができる。
【０１０７】
有利には架橋は１００〜１１００ｈＰａの圧力で、特に周囲雰囲気の圧力で、つまり約９００〜１１００ｈＰａで実施する。
【０１０８】
本発明のもう１つの対照は、本発明による材料を架橋させることにより製造される成形体である。
【０１０９】
本発明による材料は、従来、水の排除下で貯蔵可能であり、水が加わると室温で架橋してエラストマーとなる材料のために使用することができる全ての使用目的のために使用することができる。
【０１１０】
従って本発明による材料は、たとえば建築物、陸上車両、水上／水中車両および航空機の垂直な継ぎ目を含む継ぎ目、および類似の、たとえば１０〜４０ｍｍの幅のすき間を有する空間のためのシーラントとして、または窓構造における、もしくはガラス戸棚を製造する際の接着剤もしくはパテ材料として、ならびにたとえば保護用被覆を製造するために、またはスリップを防止する被覆、ゴム弾性成形体を製造するために、ならびに電気デバイスもしくは電子デバイスの絶縁のための適切である。
【０１１１】
本発明による材料は、容易に製造することができるという利点を有する。
【０１１２】
本発明による縮合架橋性材料およびここから製造される成形体は、ＵＶ抵抗性であり、かつ黄変しないか、もしくはわずかに黄変するにすぎないという利点を有する。
【０１１３】
更に本発明による材料は、貯蔵の際に黄変せず、ひいては高価で透明な製品を製造することができるという利点を有する。
【０１１４】
本発明による架橋性材料は、極めて高い貯蔵安定性による優れているという利点を有する。
【０１１５】
以下に記載する実施例では、全ての粘度の記載は２５℃の温度におけるものである。その他の記載がない限り、以下の例では周囲雰囲気の圧力で、つまり約１０００ｈＰａ、および室温で、つまり約２３℃で、もしくは反応体を室温で添加した時に付加的な加熱もしくは冷却を行うことなく生じる温度で、ならびに約５０％の相対空気湿度で実施する。更に全ての部および百分率の記載は、その他の記載がない限り、質量部および質量％である。
【０１１６】
以下では標準条件という概念は、周囲雰囲気の圧力（８６０ｈＰａ〜１０６０ｈＰａ）で２３℃±２℃および５０％±５％の相対空気湿度および１ｍ／ｓ以下の空気速度を表す。
【実施例】
【０１１７】
試験１：
被膜形成時間の測定
被膜形成時間を測定するために、実施例中で得られた架橋性材料を、厚さ２ｍｍの層として、ＰＥフィルム上に施与し、かつ標準条件で貯蔵した。硬化の間、５分おきに被膜の形成を試験した。このために乾燥した、かつ脂を有していない指を慎重に試料の表面におき、上方へ持ち上げる。試料が指に付着したままの場合には、まだ被膜は形成されていない。指に試料がそれ以上付着しない場合には、被膜は形成されているので、その時間を記録する。
【０１１８】
試験２：
黄変の評価
黄変の評価のために、実施例で得られた架橋性材料を、厚さ６ｍｍの層としてＰＥフィルム上に施与し、かつ標準条件で貯蔵する。窓ガラスを通して昼間の光が入る部屋で７日間貯蔵した後に、ＰＥフィルムの加硫物を除去し、かつＣＩＥ−ＬＡＢ系による白色に関するｂ値を、ｄｅｔａｃｏｌｏｒ  ｉｎｔｅｒｎａｔｉｏｎａｌ社（ＵＳＡ）のＭｉｃｒｏｆｌａｓｈタイプの分光光度計を用いて測定する。ｂ値は５回の測定点からの平均値であり、最も近い整数で丸みつけをする。その際、ｂ＝０は、無色を意味し、ｂが０より大の場合には黄色を意味し、ｂ値が大きいほど、加硫物は黄色い。５までのｂ値は、目視ではほとんど認識することができず、従ってポジティブである。
【０１１９】
試験３：
ＵＶ貯蔵後の黄変の評価
黄変を評価するために、実施例で得られた架橋性材料を、厚さ６ｍｍの層として、ＰＥフィルム上に施与し、かつ標準条件で貯蔵した。窓ガラスを通して昼間の光が入る部屋で７日間貯蔵した後に、得られた加硫物を２９０〜８００ｎｍの範囲の放射線に７日間、（５５０±７５）Ｗ／ｍ2の照射強度で曝露した。放射線はキセノンアークランプにより透過フィルターを用いて発生させたので、スペクトル分布はＩＳＯ４８９２−２（方法Ａ）の要求を満たしている。引き続き該加硫物をＰＥフィルムから除去し、かつｂ値をＣＩＥ−ＬＡＢ系による白色に関するｂ値を、ｄｅｔａｃｏｌｏｒ  ｉｎｔｅｒｎａｔｉｏｎａｌ社（ＵＳＡ）のＭｉｃｒｏｆｌａｓｈタイプの分光光度計を用いて測定する。ｂ値は５回の測定点からの平均値であり、最も近い整数で丸みつけをする。その際、ｂ＝０は、無色を意味し、ｂが０より大の場合には黄色を意味し、ｂ値が大きいほど、加硫物は黄色い。５までのｂ値は、目視ではほとんど認識することができず、従ってポジティブである。
【０１２０】
試験４：
付着性の評価
試験すべき下地は、付着している汚れを除去し、かつ適切な溶剤を用いて脱脂した。付着性を評価するために、実施例で得られた架橋性材料を、厚さ２ｍｍの層として試験すべき下地上に施与し、かつ標準条件で７日間、貯蔵した。付着性を試験するために、加硫物の試験片の長さ約１ｃｍを下地からはがし、なお付着しているゴムの方向で、破壊されるまで引っ張る。ゴム自体が裂ける場合は、付着性は問題なく、かつ１と評価する。ゴムが残留物を残すことなく下地からはく離されうる場合には、付着性は劣り、かつ５と評価する。
【０１２１】
例１（Ｂ１）
ポリマー１の製造
平均分子量１８０００ｇ／モル、ＯＨ価７．０ｍｇＫＯＨ／ｇ、分子量分布Ｍｗ／Ｍｎ１．１および粘度２３０００ｍＰａ・ｓを有するモノオール含有率の低いポリ−（プロピレングリコール）−ジオール（Ｂａｙｅｒ  ＭａｔｅｒｉａｌＳｃｉｅｎｃｅ  ＡＧ社（ドイツ）から、商品名"Ａｃｃｌａｉｍ  Ｐｏｌｙｏｌ  １８２００Ｎ"で入手可能）９７０ｇ、３−イソシアナトプロピル−トリメトキシシラン３０ｇおよびビスマスオクトエート０．１ｇを、９０℃で１時間反応させ、引き続きメタノール１ｇを添加して、イソシアネート基を捕捉した。反応生成物を室温に冷却し、かつ湿分の排除下で貯蔵した。清澄で無色のポリマーが得られ、粘度は３５０００ｍＰａ・ｓであった。
【０１２２】
こうして製造したポリマー１  ４００ｇ、５０℃で粘度２４０ｍＰａ・ｓおよびカール・フィッシャーによる滴定により測定して１２０ｐｐｍの水分含有率を有するポリプロピレングリコール−モノヒドロキシ−モノブチルエーテル２５０ｇ、キシレン１．６ｇ中のＮ−（２−エトキシ−フェニル）−Ｎ′−（４−イソドデシルフェニル）−エチレンジアミン（商品名ＳＡＮＤＵＶＯＲ（登録商標）３２０６でＣｌａｒｉａｎｔ社（ドイツ）から入手可能）６．４ｇおよび約２５％のメチル−１，２，２，６，６−ペンタメチル−４−ピペリジルセバケートと約７５％のビス（１，２，２，６，６−ペンタメチル−４−ピペリジル）セバケート（商品名ＴＩＮＵＶＩＮ（登録商標）２９２で、Ｂｏｄｏ  Ｍｏｅｌｌｅｒ  Ｃｈｅｍｉｅ社（ドイツ）から入手可能）からなるＨＡＬＳ混合物３ｇを、遊星型ミキサー中で相互に混合し、かつ約１００ミリバールの絶対圧力で５分間攪拌した。引き続き、Ｎ−（（ジメトキシ）メチル−シリルメチル）−Ｏ−メチルカルバメート（商品名ＧＥＮＩＯＳＩＬ（登録商標）ＸＬ６５でＷａｃｋｅｒ  Ｃｈｅｍｉｅ社（Ｄ−Ｍｕｅｎｃｈｅｎ）から入手可能）５ｇおよびビニルトリメトキシシラン（商品名ＧＥＮＩＯＳＩＬ（登録商標）ＸＬ１０でＷａｃｋｅｒ  Ｃｈｅｍｉｅ  ＡＧ社（Ｄ−Ｍｕｅｎｃｈｅｎ）から入手可能）１０ｇを添加し、かつ更に５分間攪拌した。引き続き、該バッチを、比表面積２００ｍ2／ｇを有する疎水性の熱分解法シリカ（商品名ＨＤＫ（登録商標）Ｈ１８でＷａｃｋｅｒ  Ｃｈｅｍｉｅ  ＡＧ社（Ｄ−Ｍｕｅｎｃｈｅｎ）から入手可能）８０ｇ、５０℃で粘度２４０ｍＰａ・ｓおよび、カール・フィッシャーによる滴定により測定して１２０ｐｐｍの水分含有率を有するポリプロピレングリコール−モノヒドロキシ−モノブチルエーテル１００ｇ、３−アミノプロピルトリメトキシシラン（商品名ＧＥＮＩＯＳＩＬ（登録商標）ＧＦ９６で、Ｗａｃｋｅｒ  Ｃｈｅｍｉｅ  ＡＧ社（Ｄ−Ｍｕｅｎｃｈｅｎ）から入手可能）９．０ｇおよびジオクチルスズジラウレート（商品名ＷＡＣＫＥＲ（登録商標）Ｋａｔａｌｙｓａｔｏｒ  Ｃ３９でＷａｃｋｅｒ  Ｃｈｅｍｉｅ  ＡＧ社（Ｄ−Ｍｕｅｎｃｈｅｎ）から入手可能）２．５ｇを均質に混合導入することにより完了した。最後に該混合物を約１００ミリバールの絶対圧力で５分間攪拌し、３１０ｍｌのＰＥカートリッジ中に気密充填し、かつ貯蔵した。
【０１２３】
室温で１日貯蔵した後に、試験１〜３を実施した。その結果は第１表に記載されている。
【０１２４】
例２（Ｂ２）
実施例１に記載されている方法を繰り返したが、ただし約２５％のメチル−１，２，２，６，６−ペンタメチル−４−ピペリジルセバケートと約７５％のビス（１，２，２，６，６−ペンタメチル−４−ピペリジル）セバケートとからなるＨＡＬＳ混合物３ｇに加えて、さらにＣＡＳ番号１９２２６８−６４−７を有するポリマーＨＡＬＳ（商品名ＣＨＩＭＡＳＳＯＲＢ（登録商標）２０２０でＢｏｄｏ  Ｍｏｅｌｌｅｒ  Ｃｈｅｍｉｅ社（ドイツ）から入手可能）３ｇをジプロピレングリコール−ジメチルエーテル５ｇ中に溶解して使用した点が異なっていた。
【０１２５】
室温で１日貯蔵した後に、試験１〜３を実施した。その結果は第１表に記載されている。
【０１２６】
例３（Ｂ３）
実施例１に記載されている方法を繰り返したが、ただしキシレン１．６ｇ中に溶解したＮ−（２−エトキシ−フェニル）−Ｎ′−（４−イソドデシルフェニル）−エチレンジアミン６．４ｇに代えて、１−メチル−２−ピロリドン２４ｇ中に溶解したＮ−（２−エトキシフェニル）−Ｎ′−（２−エチルフェニル）−エチレンジアミド（商品名ＴＩＮＵＶＩＮ（登録商標）３１２でＢｏｄｏ  Ｍｏｅｌｌｅｒ  Ｃｈｅｍｉｅ社（ドイツ）から入手可能）６．０ｇを使用した点が異なっていた。
【０１２７】
室温で１日貯蔵した後に、試験１〜３を実施した。その結果は第１表に記載されている。
【０１２８】
例４（Ｂ４）
実施例１に記載されている方法を繰り返したが、ただしキシレン１．６ｇ中に溶解したＮ−（２−エトキシ−フェニル）−Ｎ′−（４−イソドデシルフェニル）−エチレンジアミン６．４ｇに代えて、ポリプロピレングリコール−モノヒドロキシ−モノブチルエーテル２４ｇ中に溶解したＮ−（２−エトキシフェニル）−Ｎ′−（２−エチルフェニル）−エチレンジアミド（商品名ＴＩＮＵＶＩＮ（登録商標）３１２でＢｏｄｏ  Ｍｏｅｌｌｅｒ  Ｃｈｅｍｉｅ社（ドイツ）から入手可能）６．０ｇの分散液（５０℃で２４０ｍＰａ・ｓの粘度と、カール・フィッシャーによる滴定を用いて測定して１２０ｐｐｍの水分含有率を有する分散液を、Ｈａｕｓｃｈｉｌｄ  ａｕｓ  Ｈａｍｍ社（ドイツ）のＡＭ５０１タイプのミキサー中、２２００ｒｐｍで１０分間、直径２．０ｍｍを有する特殊鋼ボールにより分散させた）を使用した点が異なっており、その際、該分散液は３０μｍより小さい微細分は有していた。
【０１２９】
室温で１日貯蔵した後に、試験１〜３を実施した。その結果は第１表に記載されている。
【０１３０】
比較例１（Ｖ１）
実施例１に記載されている方法を繰り返したが、ただしキシレン１．６ｇ中に溶解したＮ−（２−エトキシ−フェニル）−Ｎ′−（４−イソドデシルフェニル）−エチレンジアミン６．４ｇに代えて、ＣＡＳ１５３５１９−４４−９を有するヒドロキシフェニルトリアジンタイプの液状ＵＶ吸収剤（商品名ＴＩＮＵＶＩＮ（登録商標）４００でＢｏｄｏ  Ｍｏｅｌｌｅｒ  Ｃｈｅｍｉｅ社（ドイツ）から入手可能）６．０ｇを使用した点が異なっていた。
【０１３１】
室温で１日貯蔵した後に、試験１〜３を実施した。その結果は第１表に記載されている。
【０１３２】
比較例２（Ｖ２）
実施例１に記載されている方法を繰り返したが、ただしキシレン１．６ｇ中に溶解したＮ−（２−エトキシ−フェニル）−Ｎ′−（４−イソドデシルフェニル）−エチレンジアミン６．４ｇに代えて、ＥＧ番号４０１−６８０−５を有するベンゾトリアゾールタイプのＵＶ吸収剤（商品名ＴＩＮＵＶＩＮ（登録商標）５７１でＢｏｄｏ  Ｍｏｅｌｌｅｒ  Ｃｈｅｍｉｅ社（ドイツ）から入手可能）６．０ｇを使用した点が異なっていた。
【０１３３】
室温で１日貯蔵した後に、試験１〜３を実施した。その結果は第１表に記載されている。
【０１３４】
比較例３（Ｖ３）
実施例１に記載されている方法を繰り返したが、ただしキシレン１．６ｇ中に溶解したＮ−（２−エトキシ−フェニル）−Ｎ′−（４−イソドデシルフェニル）−エチレンジアミン６．４ｇに代えて、ＣＡＳ番号６１９７−３０−４を有するシアノアクリレートタイプの２−（エチルヘキシル）−２−シアノ−３，３−ジフェニルアクリレート（商品名ＵＶＩＮＵＬ（登録商標）３０３９ＣでＢＡＳＦ  ＡＧ社（ドイツ）から入手可能）６．０ｇを使用した点が異なっていた。
【０１３５】
室温で１日貯蔵した後に、試験１〜３を実施した。その結果は第１表に記載されている。
【０１３６】
【表１】
2010090381.tif 000010
【０１３７】
第１表の結果は、式（ＩＩ）のオキサルジアニリドにより、目視可能な黄変を有していない硬化性材料を製造することができることを示している。
【０１３８】
例５（Ｂ５）
ポリマー１（この製造は上記の例１に記載されている）２２５ｇ、３２μｍより小さい粒径および０．０１ｇ／ｌより小さい水分含有率を有する、水素化ひまし油ベースの粉末２０ｇ、キシレン１．６ｇ中に溶解したＮ−（２−エトキシフェニル）−Ｎ′−（４−イソドデシルフェニル）−Ｎエチレンジアミン（商品名ＳＡＮＤＵＶＯＲ（登録商標）３２０６でＣｌａｒｉａｎｔ社（ドイツ）から入手可能）６．４ｇ、約２５％のメチル−１，２，２，６，６−ペンタメチル−４−ピペリジルセバケートと約７５％のビス（１，２，２，６，６−ペンタメチル−４−ピペリジル）セバケートとからなるＨＡＬＳ混合物（商品名ＴＩＮＵＶＩＮ（登録商標）２０２でＢｏｄｏ  Ｍｏｅｌｌｅｒ  Ｃｈｅｍｉｅ社（ドイツ）で入手可能）３ｇ、粉砕され、ステアリン酸で処理された、平均直径（Ｄ５０％）５．７μｍを有する炭酸カルシウム（ＯＭＹＡ  ＢＬＲ３でＯＭＹＡ  ＧｍｂＨ（ドイツ）から入手可能）１０５ｇおよび沈降され、ステアリン酸で処理された、平均直径（Ｄ５０％）８０ｎｍを有する炭酸カルシウム（商品名Ｈａｋｕｅｎｋａ  ＣＣＲでＳｈｉｒａｉｓｈｉ  Ｋｏｇｙｏ  Ｋａｉｓｈａ、Ｌｔｄ．（日本）で入手可能）１０５ｇを、遊星型ミキサー中で混合し、かつ約１００ミリバールの絶対圧力と、生成物温度が約５０℃となるような回転数で１５分間攪拌した。引き続き、５０℃で粘度２４０ｍＰａ・ｓおよびカール・フィッシャーによる滴定により測定して１２０ｐｐｍの水分含有率を有するポリプロピレングリコール−モノヒドロキシ−モノブチルエーテル３６０ｇ、（メタクリルオキシメチル）メチルジメトキシシラン（商品名ＧＥＮＩＯＳＩＬ（登録商標）ＸＬ３２でＷａｃｋｅｒ  Ｃｈｅｍｉｅ  ＡＧ社（Ｄ−Ｍｕｅｎｃｈｅｎ）から入手可能）５ｇ及びビニルトリメトキシシラン（商品名ＧＥＮＩＯＳＩＬ（登録商標）ＸＬ１０でＷａｃｋｅｒ  Ｃｈｅｍｉｅ  ＡＧ社（Ｄ−Ｍｕｅｎｃｈｅｎ）から入手可能）１２．５ｇを添加し、かつさらに５分間攪拌した。引き続き比表面積２００ｍ2／ｇを有する疎水性の熱分解法ケイ酸（商品名ＨＤＫ（登録商標）Ｈ１８でＷａｃｋｅｒ  Ｃｈｅｍｉｅ  ＡＧ社（Ｄ−Ｍｕｅｎｃｈｅｎ）から入手可能）４２ｇ、３−アミノプロピルトリメトキシシラン（商品名ＧＥＮＩＯＳＩＬ（登録商標）ＧＦ９６でＷａｃｋｅｒ  Ｃｈｅｍｉｅ  ＡＧ社（Ｄ−Ｍｕｅｎｃｈｅｎ）から入手可能）５．０ｇおよびジオクチルスズジラウレート（商品名ＷＡＣＫＥＲ（登録商標）Ｋａｔａｌｙｓａｔｏｒ  Ｃ３９でＷａｃｋｅｒ  Ｃｈｅｍｉｅ  ＡＧ社（Ｄ−Ｍｕｅｎｃｈｅｎ）から入手可能）２．５ｇを均質に混合導入することにより該バッチを完了した。最後に該混合物を約１００ミリバールの絶対圧力で５分間攪拌し、気密充填し、かつ貯蔵した。
【０１３９】
室温で１日貯蔵した後に、試験１および４を実施した。その結果は第２表に記載されている。
【０１４０】
例６（Ｂ６）
例５に記載されている方法を繰り返したが、ただし、３−アミノプロピルトリメトキシシラン５．０ｇに代えて、３−アミノプロピル−トリメトキシシラン１３．０ｇを使用した点が異なっていた。
【０１４１】
室温で１日貯蔵した後に、試験１および４を実施した。その結果は第２表に記載されている。
【０１４２】
例７（Ｂ７）
例６に記載されている方法を繰り返したが、ただし、３−アミノプロピルトリメトキシシランに加えてさらに、３−グリシドキシプロピル−トリメトキシシラン５．０ｇを使用した点が異なっていた。
【０１４３】
室温で１日貯蔵した後に、試験１および４を実施した。その結果は第２表に記載されている。
【０１４４】
例８（Ｂ８）
例５に記載されている方法を繰り返したが、ただし、３−アミノプロピルトリメトキシシラン５．０ｇに代えて、Ｎ−（２−アミノエチル）−３−アミノプロピル−トリメトキシシラン（商品名ＧＥＮＩＯＳＩＬ（登録商標）ＧＦでＷａｃｋｅｒ  Ｃｈｅｍｉｅ  ＡＧ社（Ｄ−Ｍｕｅｎｃｈｅｎ）から入手可能）５．０ｇを使用した点が異なっていた。
【０１４５】
室温で１日貯蔵した後に、試験１および４を実施した。その結果は第２表に記載されている。
【０１４６】
例９（Ｂ９）
例８に記載されている方法を繰り返したが、ただし、３−アミノプロピルトリメトキシシラン５．０ｇに代えて、Ｎ−（２−アミノエチル）−３−アミノプロピル−トリメトキシシラン１０．０ｇを使用した点が異なっていた。
【０１４７】
室温で１日貯蔵した後に、試験１および４を実施した。その結果は第２表に記載されている。
【０１４８】
比較例４（Ｖ４）
例５に記載されている方法を繰り返したが、ただし、３−アミノプロピルトリメトキシシラン５．０ｇに代えて、３−（ジブチルアミノ）−１−プロピルアミン（Ｓｉｇｍａ−Ａｌｄｒｉｃｈ  Ｃｏｒｐｏｒａｔｉｏｎ、ＵＳＡで入手可能）５．０ｇを使用した点が異なっていた。
【０１４９】
室温で１日貯蔵した後に、試験１および４を実施した。その結果は第２表に記載されている。
【０１５０】
比較例５（Ｖ５）
例５に記載されている方法を繰り返したが、ただし、３−アミノプロピルトリメトキシシランに代えて、１，５，７−トリアザビシクロ［４．４．０］デセ−５−エン（商品名ＴＢＤでＳｉｇｍａ−Ａｌｄｒｉｃｈ  Ｃｏｒｐｏｒａｔｉｏｎ、ＵＳＡから入手可能）１．０ｇをメタノールｐ．Ａ．１．０ｇ中に溶解して使用した点が異なっていた。
【０１５１】
室温で１日貯蔵した後に、試験１および４を実施した。その結果は第２表に記載されている。
【０１５２】
【表２】
2010090381.tif 000011
【０１５３】
第２表の結果は、良好な付着性および十分な硬化速度を達成するためには、アミノ官能性シランが必要であることを示している。